(57)【要約】【課題】屋外で使用した場合や衝撃等で割れることがなく耐久性に優れていると共に、高級感を有する意匠を付与可能である装飾性に優れた強化ガラス製表示プレートを提供することを目的とする。【解決手段】強化ガラスからなる板状体２に、少なくとも姓名、戒名、銘等の文字、家紋、紋章等の絵柄、または肖像写真等の写真のいずれかの画像３を形成して強化ガラス製表示プレート１を構成した。【選択図】  図１
2004250271.tif 000002
【特許請求の範囲】
【請求項１】
強化ガラスからなる板状体に文字、絵柄、または写真からなる画像が形成されていることを特徴とする強化ガラス製表示プレート。
【請求項２】
強化ガラスの裏面側に画像が形成され更に蒸着層が積層されている請求項１記載の強化ガラス製表示プレート。
【請求項３】
２枚のガラス板の間に蒸着層がサンドイッチ状態に形成されてなる蒸着ガラスが、強化ガラスに積層されており、蒸着ガラスと強化ガラスとの界面の周囲がシールされている請求項２記載の強化ガラス製表示プレート。
【請求項４】
画像がガラスインキの焼付けにより形成されたものである請求項１〜３のいずれか１に記載の強化ガラス製表示プレート。
【請求項５】
画像の絵柄が家紋である請求項１〜４のいずれか１に記載の強化ガラス製表示プレート。
【発明の詳細な説明】
【０００１】
【発明の属する技術分野】
本発明は、家紋、姓名、画像等を形成してなり、墓石、表札、銘板等に用いられる強化ガラス製表示プレートに関する。
【０００２】
【従来の技術】
家紋、姓名、肖像写真等の画像を表示してなる表示プレートが公知である。具体的には、写真や俗名などを転写し焼付けた陶磁器製のプレートを石碑等に接着して用いる陶磁器プレート（特許文献１参照）、アルマイト処理した円盤状のアルミに家紋等を切削加工した凹凸模様を形成してなるアルミ製の図柄プレート（特許文献２参照）、アクリル樹脂等の適当な耐候性を有する材料からなる板の表面に文字を彫刻してなる銘板（特許文献３参照）、陶板や石英ガラスに画像データを８００℃〜１３００℃で焼付けてなる画像付き陶板または石英ガラスをはめこんでなる石碑（特許文献４参照）などがある。
【０００３】
【特許文献１】
登録実用新案第３０９１３５５号公報
【特許文献２】
登録実用新案第３００７１９０号公報
【特許文献３】
特開２００２−１０２０５３号公報
【特許文献４】
特開２０００−３２０１８９号公報
【０００４】
【発明が解決しようとする課題】
一般に石碑などの表示プレートは屋外に設置される場合が多い。屋外では、耐候性に優れていることに加えて、その他の物理的特性にも優れていることが要求される。また、意匠的に外観が美しく高級感を与える事ができるといった装飾的な要素も要求される。
【０００５】
このような点から鑑みた場合、上記従来の表示プレートは、いずれも不十分なものであった。例えば、アクリル等のプラスチック板を用いたものは、耐候性及び耐久性が劣り、長期間の屋外の使用には不向きである。またプラスチックでは高級感を出すことは極めて困難である。
【０００６】
また陶板や石英ガラスで作られたものは、耐久性及び装飾性等についてはプラスチックよりも優れている。しかしながら、これらの材料は、衝撃を受けた場合に壊れ易いという問題がある。例えば、雹やあられが降った場合には、割れることがある。また石英ガラスや陶板は非常に高価であり、更にエッチング等の後加工がし難いと言う問題がある。
【０００７】
またアルミニウム等の金属材料は、割れや耐久性の問題がないものの、板自体を透明に形成することができないため、ガラスを使用した場合のような高級感を有する意匠を付与することが出来ないという問題がある。
【０００８】
本発明は上記従来技術の欠点を解消するためになされたものであり、屋外で使用した場合や衝撃等で割れることがなく耐久性に優れていると共に、高級感を有する意匠を付与可能である装飾性に優れた表示プレートを提供することを目的とする。
【０００９】
【課題を解決するための手段】
本発明は、
（１）強化ガラスからなる板状体に文字、絵柄、または写真からなる画像が形成されていることを特徴とする強化ガラス製表示プレート、
（２）強化ガラスの裏面側に画像が形成され更に蒸着層が積層されている上記（１）記載の強化ガラス製表示プレート、
（３）２枚のガラス板の間に蒸着層がサンドイッチ状態に形成されてなる蒸着ガラスが、強化ガラスに積層されており、蒸着ガラスと強化ガラスとの界面の周囲がシールされている上記（２）記載の強化ガラス製表示プレート、
（４）画像がガラスインキの焼付けにより形成されたものである上記（１）〜（３）のいずれか１に記載の強化ガラス製表示プレート、
（５）画像の絵柄が家紋である上記（１）〜（４）のいずれか１に記載の強化ガラス製表示プレート、
を要旨とするものである。
【００１０】
【発明の実施の形態】
以下本発明を図面に基づき詳細に説明する。図１に示すように本発明の強化ガラス製表示プレート１は、強化ガラスからなる板状体２に、少なくとも姓名、戒名、銘等の文字、家紋、紋章等の絵柄、または肖像写真等の写真のいずれかの画像３が形成されているものである。これらの画像は、文字のみ、絵柄のみ、写真のみ、あるいはこれらの２種以上の組合わせのいずれの画像でもよい。
【００１１】
これらの画像は、強化ガラス２の表面側または裏面側に、ガラスペーストの印刷及び焼付け、エッチングによる凹凸形成、クローム蒸着等の各種の手段により形成することができる。また画像は、上記各種手段の１種または２種以上を組合わせてもいずれでもよい。画像は、特に強化ガラス２の裏面側に形成するのが好ましい。このように形成すると、強化ガラス２を通して画像３が認識される為、画像の立体感、深み等が出る。また耐汚染性及び耐久性等の点で有利である。
【００１２】
図１に示す態様の表示プレート１は、円形の板状体２を用いて形成したものであるが、図２に示すように、方形の強化ガラスからなる板状体２を用いて構成してもよい。要するに板状体２の形状は、表示プレート１の用途に応じて、適宜の形状を選択することができる。
【００１３】
板状体２は、従来のガラスに耐圧強度（曲げ強度）、耐熱温度、及び耐圧強度を高める為の加工を施した強化ガラスからなる。強化ガラスは、風冷強化法、積層強化法または化学強化法等の手段により、表層に圧縮応力層を形成することにより強化される。風冷強化法は、軟化温度まで加熱したガラス板の両面に冷風を吹き付けて冷却し、表層に圧縮応力層を作り破壊強度を上げる方法である。風冷強化法は、形状の大きなガラスの加工が可能である。また積層強化は、熱膨張係数の異なる２種類のガラスを溶融状態で接着させて冷やすことにより、表層に圧縮応力層を作り破壊強度を高くする方法である。また化学強化はイオン交換法と呼ばれ、ガラスを溶融塩に浸漬し、ガラス中のアルカリイオンと溶融塩のアルカリイオンとを相互拡散によりイオン交換することで、表面に圧縮応力層を形成する。化学強化法は、薄いもの、小片なものでも加工可能である。また変形が起らないと言う利点もある。
【００１４】
厚さ６ｍｍ及び１０ｍｍの板ガラスの強化前と強化後の物性を測定した結果を下記表１に示す。表１に示すように、強化後の強化ガラスの強度を強化前の通常の板ガラスと比較すると、耐圧強度が５倍、耐熱温度が４〜５倍、耐衝撃強度が４〜８倍程度に向上している。
【００１５】
【表１】
2004250271.tif 000003
＊１：試料  面積３００ｍｍ×３００ｍｍ、試料ガラスの周辺２５ｍｍ幅をゴムパッキングで両面より支え、中央部２５０ｍｍ×２５０ｍｍ部分の片面より水圧を加えて、試料の破壊に至る圧力を測定した。
＊２：試料ガラスを加熱し３℃の冷水に投入
＊３：試料  ３００ｍｍ×３００ｍｍ、鋼球の直径３８ｍｍ、重量２２５ｇ、支持枠は一辺２８ｃｍの正方形の穴による
【００１６】
強化ガラスは、風冷強化法により強化してなる強化ガラスは、後述する画像の焼付け形成と風冷強化の工程とを同時に行う事が出来る点から好ましい。
【００１７】
図３（ａ）、（ｂ）は強化ガラス製表示プレートの製造方法の１例を示すものである。同図に示す態様の表示プレートは、まず同図（ａ）に示す様にガラス板２Ａの裏面側の表面に、ガラスペーストを使用し、文字・絵柄等を５０μｍの厚みにシルク印刷して印刷画像３Ａを形成する。
【００１８】
この印刷画像３Ａを設けた板状体４を軟化点に近い高温（約７００℃）にガラスを加熱した後、むらのない様に均一に圧縮空気を噴射して風冷する。そうすると、ガラス表面よりガラス厚さの１／６までの表層に圧縮応力層が形成され内部に引張応力層が形成されると同時に、強化ガラスからなる板状体２の裏面側の表面にガラスペーストによる印刷画像３Ａが焼付けられて、画像３が形成された強化ガラスからなる板状体４が得られる〔図３（ｂ）〕。
【００１９】
ガラス板２Ａの厚さは特に限定されないが、５〜１５ｍｍ程度の厚さのものが好ましく用いられる。印刷画像３Ａは厚さが５０μ程度に形成される。印刷に用いるガラスペーストは例えば、奥野製薬社製「シルバーステインペースト」のような浸透性インクが用いられる。このインクは、ガラス内に１０〜１５μ程度浸透する。なお、図３に示す態様では、画像３はガラス２Ａの裏面側にのみ設けたがガラス２Ａの表面側に設けても良い。またガラスペーストはガラスの溶融温度である５４０℃以上まで加熱される為、ガラスペーストと顔料色素が溶着されている。そのため、耐候性に優れる。
【００２０】
なお画像３は図１及び図２等の態様では、黒色等の暗色のガラスペーストで実際に印刷形成される部分は、家紋及び文字等の図柄以外の部分であり、家紋及び文字の部分は透明な状態に形成される。この透明な部分から後述する蒸着層の意匠が認識されて、表示部分を表面側から見た場合に、図柄の部分がガラスを通して蒸着層の金属光沢が鏡面反射して、その他の部分が黒色等の暗色となって、深みのある意匠が得られる。また黒色のガラスペーストは、溶着して強化ガラスと強固に密着している。
【００２１】
上記の印刷画像３Ａが焼付けされて画像３が形成された強化ガラスからなる板状体４は〔図３（ａ）参照〕、そのままの状態で本発明の表示プレート１として利用することができるが、更に意匠的に高級感を出す為に、図３（ｂ）に示すように、裏面側に蒸着ガラス７として形成した金属蒸着層６を設けて、画像３の下層に金属蒸着層６が位置するように形成することができる。
【００２２】
図３（ａ）に示すように、ガラス５ａの片面に１０００Åの厚さに金属蒸着を施し金属蒸着層６を形成する。更に該金属蒸着層６の上に紫外線硬化型接着剤（図示しない）を介してガラス５ｂを積層した後、紫外線を照射して接着剤を硬化させ、ガラス５ａ、５ｂの間に金属蒸着層６がサンドイッチされた蒸着ガラス７が得られる。金属蒸着層は、クローム、金、銀、アルミニウム等の金属を真空蒸着することで形成することができる。
【００２３】
上記の画像３が形成された強化ガラスからなる板状体２の画像３側に、前記蒸着ガラス７を重ね、板状体２と蒸着ガラスの界面の周囲を窓ガラス用シリコーン製コーキング材８でシールして、界面の周囲が全てコーキング材で覆われる状態で、両者を接着して表示プレート１を得た。このような蒸着ガラスの積層は、立体感を更に強調するとともに、強化ガラスを補強する効果がある。また蒸着ガラスの貼り合せに弾性を有するシリコーン製コーキング材を使用している為、強化ガラスと蒸着ガラスとの間の温度膨張の差異を吸収して、両者が良好に積層一体化されている。
【００２４】
表示プレートは屋内及び屋外の表示用プレートとして各種用途に利用することができるが、特に屋外の表示プレートとして耐久性及び高級感等が要求される用途に最適に用いる事ができる。具体的には画像として姓名などを記載して表札等の住宅用プレートに、家紋等の画像を設けて、墓石、墓誌、記念碑等に取付られる石碑用プレート等に用いることができる。石碑等の屋外で使用される場合には、石碑の本体に表示プレートが埋め込まれるように凹部を設け、該凹部に表示プレートを嵌め込み、シリコーン樹脂系のシーリング材等で接着すると耐久性が良好である。
【００２５】
【発明の効果】
本発明は、強化ガラスからなる板状体に画像が形成されている為、屋外で使用した場合に小石や雹・あられ等がぶつかった衝撃等で割れることがなく耐久性に優れていると共に、高級感を有する意匠を付与可能であり、装飾性に優れた強化ガラス製表示プレートを提供することができる。また、石英ガラスや陶磁器等から形成したプレートと比較して、製造が容易でありコストも安価である。更にエッチング等の加工も可能であるという利点がある。
【００２６】
また，蒸着層を積層した場合には、立体感に優れた意匠が得られる。更に２枚のガラス板の間にサンドイッチ状態に蒸着層を設けた蒸着ガラスを強化ガラスの画像形成面に積層して表示プレートを構成した場合、蒸着ガラスの補強効果により耐久性が更に向上する。
【図面の簡単な説明】
【図１】本発明表示プレートの１例を示す斜視図である。
【図２】本発明表示プレートの他の例を示す斜視図である。
【図３】（ａ）、（ｂ）は本発明表示プレートのその他の態様の製造方法を説明するための表示プレートの断面図である。
【符号の説明】
１  表示プレート
２  強化ガラスからなる板状体
２Ａ  ガラス
３  画像
３Ａ  印刷画像
４  印刷画像が形成された板状体
５ａ、５ｂ  ガラス
６  金属蒸着層
７  蒸着ガラス
８  コ−キング材
【図１】
2004250271.tif 000004
【図２】
2004250271.tif 000005
【図３】
2004250271.tif 000006